(57)【特許請求の範囲】
【請求項１】
透明基板上に所望のパターンを有し、前記パターンを形成する膜が、実質的に露光光を透過しない単層膜からなる遮光膜と、前記露光光を所望の透過率で透過する半透明膜とからなり、前記透明基板上に、前記遮光膜と前記半透明膜とがこの順に積層されて存在する遮光領域、前記半透明膜のみが存在する半透明領域、および前記遮光膜と前記半透明膜のいずれも存在しない透過領域、とが混在する階調をもつフォトマスクにおいて、
前記半透明膜が、前記露光光に対して前記遮光膜の反射防止機能を有することを特徴とする階調をもつフォトマスク。
【請求項２】
前記半透明膜のみが存在する半透明領域の前記露光光に対する透過率が、１５％〜８５％の範囲であることを特徴とする請求項１に記載の階調をもつフォトマスク。
【請求項３】
前記遮光膜と前記半透明膜とがこの順に積層されて存在する遮光領域の前記露光光に対する反射率が、３０％未満であることを特徴とする請求項１または請求項２に記載の階調をもつフォトマスク。
【請求項４】
前記半透明膜が、ｇ線、ｈ線、ｉ線、ＫｒＦエキシマレーザ、ＡｒＦエキシマレーザのうちの少なくともいずれか１つが有する波長に対して反射防止機能を有することを特徴とする請求項１〜請求項３のいずれか１項に記載の階調をもつフォトマスク。
【請求項５】
前記遮光膜と前記半透明膜とが、いずれもクロムを主成分とすることを特徴とする請求項１〜請求項４のいずれか１項に記載の階調をもつフォトマスク。
【請求項６】
前記遮光膜がクロムまたは窒化クロムからなり、前記半透明膜が酸化クロムまたは酸化窒化クロムからなることを特徴とする請求項５に記載の階調をもつフォトマスク。
【請求項７】
透明基板上に所望のパターンを有し、前記パターンを形成する膜が、実質的に露光光を透過しない単層膜からなる遮光膜と、前記露光光を所望の透過率で透過する半透明膜とからなる階調をもつフォトマスクの製造方法において、順に、
前記透明基板上に前記遮光膜を成膜したマスクブランクを準備する工程と、
前記遮光膜をパターニングする工程と、
前記パターニングした遮光膜を設けた前記透明基板上に、前記露光光に対して前記遮光膜の反射防止機能を有する半透明膜を全面に成膜する工程と、
前記反射防止機能を有する半透明膜をパターニングする工程と、
を含むことを特徴とする階調をもつフォトマスクの製造方法。
【請求項８】
透明基板上に所望のパターンを有し、前記パターンを形成する膜が、実質的に露光光を透過しない単層膜からなる遮光膜と、前記露光光を所望の透過率で透過する半透明膜とからなる階調をもつフォトマスクの製造方法において、順に、
前記透明基板上に単層膜からなる遮光膜と低反射膜の２層膜を有するマスクブランクを準備する工程と、
前記低反射膜をエッチングにより除去して前記遮光膜を露出する工程と、
前記遮光膜をパターニングする工程と、
前記パターニングした遮光膜を設けた前記透明基板上に、前記露光光に対して前記遮光膜の反射防止機能を有する半透明膜を全面に成膜する工程と、
前記反射防止機能を有する半透明膜をパターニングする工程と、
を含むことを特徴とする階調をもつフォトマスクの製造方法。
【請求項９】
前記反射防止機能を有する半透明膜をパターニングする工程の後に、露出した前記遮光膜を再びパターニングする工程と、
を含むことを特徴とする請求項７または請求項８に記載の階調をもつフォトマスクの製造方法。
【請求項１０】
前記遮光膜をパターニングする工程の後に、前記遮光膜のマスクパターン検査工程、および必要に応じて修正工程とを行なうことを特徴とする請求項７〜請求項９のいずれか１項に記載の階調をもつフォトマスクの製造方法。
【発明の詳細な説明】
【技術分野】
【０００１】
本発明は、半導体素子や画像表示素子などのパターン形成に用いられるフォトリソグラフィ技術において、複数のフォトマスクを用いて複数のリソグラフィ工程を行う代わりに、階調をもった１枚のフォトマスクを用い、その透過光量に応じた段差をもつレジストプロファイルを形成することにより、リソグラフィ工程数を減らす製造技術に用いられる階調をもつフォトマスクおよびその製造方法に関する。
【背景技術】
【０００２】
上記の半導体素子や液晶ディスプレイ装置（ＬＣＤ）に代表される画像表示素子などのリソグラフィ工程数を減らすパターン形成方法に関しては、例えば、リフロー法によるリソグラフィ回数を削減する方法、あるいは、アッシング法によるリソグラフィ回数を削減する方法が開示されている（例えば、特許文献１、特許文献２参照。）。
【０００３】
また、上記の特許文献には、このために用いる露光光の解像限界以下の微小スリットを有するフォトマスク（以下、スリットマスクと記す。）、および、露光光に対して階調を有するフォトマスク（以下、グレートーンマスクとも称する。）とが説明されている。
【０００４】
しかしながら、上記のスリットマスクおよび従来のグレートーンマスク（以下、従来型グレートーンマスクと記す。）は、ともにマスク製造上に大きな難点があった。
【０００５】
スリットマスクでは、露光光を実質的に遮光するクロム膜などの一般的な遮光膜を用い、マスク上で半透明としたい領域に解像限界以下の微小スリットを配置する（例えば、特許文献３参照。特許文献３のマスクは、グレートーンマスクと書かれているが、いわゆるスリットマスクである。）。このマスクのスリットは、解像限界以下のサイズであるため、それ自身はレジスト上に結像せずに、周囲の非開口部領域も含めたエリアに、サイズに応じた露光光を透過する。このため、スリットマスクは、スリットが形成された領域と、その周囲を含めたエリアに、あたかも半透明膜があるかのように機能するマスクである。      
【０００６】
しかしながら、このスリットは解像限界以下である必要があるため、当然のことながら、マスクの本体パターンよりも小さな寸法に仕上げる必要があり、マスク製造に対して大きな負荷となってしまうという問題があった。
【０００７】
さらに、広い領域を半透明にするためには、多くのスリットを配置する必要があるため、パターンデータ容量が増え、パターン形成工程や、パターンの欠陥検査工程に対する負荷の増大という問題も生じ、製造・検査時間の増大、マスク製造コストの上昇につながってしまうという問題があった。
【０００８】
一方、従来型グレートーンマスクは、露光光を実質的に遮光する膜に加え、露光光に対して半透明な第二の膜を用いて階調を出すマスクである（例えば、特許文献４参照。）。このマスクを作製するためには、透明基板上に半透明膜と遮光膜とが予めこの順に積層された専用のフォトマスクブランクを使用し、２回のマスクパターン製版を繰り返す。この場合、１回目の製版では、遮光膜と半透明膜とを一気にエッチングし、２回目の製版では、遮光膜だけをエッチングすることで、所望のマスクを作製できる。また、１回目の製版で、遮光膜だけをエッチングし、２回目の製版で遮光膜と半透明膜とを一気にエッチングすることでも可能である。この従来型グレートーンマスクは、スリットマスクのように微小スリットを配置する必要は無い点では有利である。
【０００９】
しかしながら、上記の通り、遮光膜だけを除去し、半透明膜を残すような、エッチング技術が必要となるが、エッチングの選択比がとれないという問題があった。このため、従来型グレートーンマスクにおいては、遮光膜・半透明膜の材料選定が限られ、専用のフォトマスクブランク材料が必要であった。あるいは、半透明膜上にエッチングストッパー膜を設けてから遮光膜を形成した構成とせざるを得なかった。またさらに、エッチングの選択性を持たせるために、複数のエッチング技術（複数の装置・薬液・ガスなど）を準備する必要があり、製造設備、工程が増え、マスク製造コストの上昇原因となるという問題があった。
【００１０】
そこで、本出願人は上記の問題点を解決すべく、特願２００４−１９５６０２において、透明基板上に、遮光膜と半透明膜とがこの順に積層されて存在する遮光領域、遮光膜のみが存在する遮光領域、半透明膜のみが存在する半透明領域、および遮光膜と半透明膜のいずれも存在しない透過領域、とが混在する階調をもつフォトマスクと、その製造方法を提案した。特願２００４−１９５６０２においては、遮光膜としてフォトマスク汎用のクロム系の材料を、半透明膜としてクロムの酸化膜、窒化膜、炭化膜などを使用するのが望ましいとしている。
【特許文献１】特許第３４１５６０２号公報
【特許文献２】特開２００２−６６２４０号公報
【特許文献３】特開２００２−１９６４７４号公報
【特許文献４】特開２００２−１８９２８０号公報
【発明の開示】
【発明が解決しようとする課題】
【００１１】
一方、フォトマスクを用いたフォトリソグラフィ工程においては、露光の際に、露光光が遮光膜表面で反射して迷光を生じ、転写精度を低下させてしまう問題を防ぐために、汎用されているフォトマスクブランクでは、遮光膜の表面に低反射膜が積層形成された２層構成のブランクがよく用いられている。通常、遮光膜としては厚さ５０〜１５０ｎｍ程度のクロム膜または窒化クロム膜等が用いられ、低反射膜としては、厚さ２０ｎｍ程度の酸化クロム膜等が用いられている。
【００１２】
しかしながら、本出願人は、特願２００４−１９５６０２に提案した階調フォトマスクにおいて、遮光膜上に低反射膜を設けた２層構成のマスクブランクを用いて階調フォトマスクを製造する際に、次のような問題を生じる場合があることを見出した。
【００１３】
遮光膜上に設けた低反射膜は、その膜質と膜厚とにより反射率を最適化しているが、遮光膜と低反射膜を有する表面上に、さらに半透明膜を形成すると、反射率が変わり、低反射膜の効果が減少し、反射率が高くなってしまう場合があるという問題があった。
【００１４】
また、半透明膜パターンを形成するときには、アライメント描画工程において、遮光膜パターンに予め形成されている基準マークを描画装置で読み取り、この位置に合わせて半透明膜のパターンを描画する方法が行なわれているが、遮光膜の表面に低反射膜が形成されている場合、描画装置で遮光膜に形成されている基準マークが読み取りにくい場合があるという問題があった。
【００１５】
さらに、使用するフォトマスクブランクとして、図８（ａ）に示すように、例えば、透明基板６０１上に遮光膜６０２として窒化クロム、低反射膜６０３に酸化クロムの２層膜の組み合わせよりなる汎用のフォトマスクブランク６００を用いた場合、ウェットエッチングを使用してパターンエッチングすると、図８（ｂ）に示すように、遮光膜パターン６０４のエッジ部６０５がサイドエッチにより逆テーパー状になり、図８（ｃ）に示すように、低反射膜パターン６０６を覆って、基板全面に半透明膜６０７を成膜したときに、逆テーパー状部に半透明膜６０７が成膜付着されず、被覆性良く、すなわちステップカバレージ良く半透明膜６０７の膜形成できない場合があり、欠陥発生の原因となるという問題があった。
【００１６】
本発明は、上記の特願２００４−１９５６０２に示された問題点に鑑みてなされたものである。すなわち、フォトリソグラフィ工程数を減らすための階調をもつフォトマスクにおいて、専用のフォトマスクブランク材料を必要とせずに汎用のフォトマスクブランクを使用し、遮光膜の反射率が高くなるのを防止し、半透明膜パターン形成時のアライメントのための基準マークの読み取りが容易であり、半透明膜が遮光膜パターン上にステップカバレージ良く形成できる階調をもつフォトマスクおよびその製造方法を提供するものである。
【課題を解決するための手段】
【００１７】
上記の課題を解決するために、請求項１の発明に係る階調をもつフォトマスクは、透明基板上に所望のパターンを有し、前記パターンを形成する膜が、実質的に露光光を透過しない遮光膜と、前記露光光を所望の透過率で透過する半透明膜とからなり、前記透明基板上に、前記遮光膜と前記半透明膜とがこの順に積層されて存在する遮光領域、前記半透明膜のみが存在する半透明領域、および前記遮光膜と前記半透明膜のいずれも存在しない透過領域、とが混在する階調をもつフォトマスクにおいて、前記半透明膜が、前記露光光に対して反射防止機能を有することを特徴とするものである。
【００１８】
請求項２の発明に係る階調をもつフォトマスクは、請求項１に記載の階調をもつフォトマスクにおいて、前記半透明膜のみが存在する半透明領域の前記露光光に対する透過率が、１５％〜８５％の範囲であることを特徴とするものである。
【００１９】
請求項３の発明に係る階調をもつフォトマスクは、請求項１または請求項２に記載の階調をもつフォトマスクにおいて、前記遮光膜と前記半透明膜とがこの順に積層されて存在する遮光領域の前記露光光に対する反射率が、３０％未満であることを特徴とするものである。
【００２０】
請求項４の発明に係る階調をもつフォトマスクは、請求項１〜請求項３のいずれか１項に記載の階調をもつフォトマスクにおいて、前記半透明膜が、ｇ線、ｈ線、ｉ線、ＫｒＦエキシマレーザ、ＡｒＦエキシマレーザのうちの少なくともいずれか１つが有する波長に対して反射防止機能を有することを特徴とするものである。
【００２１】
請求項５の発明に係る階調をもつフォトマスクは、請求項１〜請求項４のいずれか１項に記載の階調をもつフォトマスクにおいて、前記遮光膜と前記半透明膜とが、いずれもクロムを主成分とすることを特徴とするものである。
【００２２】
請求項６の発明に係る階調をもつフォトマスクは、請求項５に記載の階調をもつフォトマスクにおいて、前記遮光膜がクロムまたは窒化クロムからなり、前記半透明膜が酸化クロムまたは酸化窒化クロムからなることを特徴とする。
【００２３】
請求項７の発明に係る階調をもつフォトマスクの製造方法は、透明基板上に所望のパターンを有し、前記パターンを形成する膜が、実質的に露光光を透過しない遮光膜と、前記露光光を所望の透過率で透過する半透明膜とからなる階調をもつフォトマスクの製造方法において、順に、前記透明基板上に前記遮光膜を成膜したマスクブランクを準備する工程と、前記遮光膜をパターニングする工程と、前記パターニングした遮光膜を設けた前記透明基板上に、前記露光光に対して反射防止機能を有する半透明膜を全面に成膜する工程と、  前記反射防止機能を有する半透明膜をパターニングする工程と、を含むことを特徴とするものである。
【００２４】
請求項８の発明に係る階調をもつフォトマスクの製造方法は、透明基板上に所望のパターンを有し、前記パターンを形成する膜が、実質的に露光光を透過しない遮光膜と、前記露光光を所望の透過率で透過する半透明膜とからなる階調をもつフォトマスクの製造方法において、順に、前記透明基板上に遮光膜と低反射膜の２層膜を有するマスクブランクを準備する工程と、前記低反射膜をエッチングにより除去して前記遮光膜を露出する工程と、  前記遮光膜をパターニングする工程と、前記パターニングした遮光膜を設けた前記透明基板上に、反射防止機能を有する半透明膜を全面に成膜する工程と、前記反射防止機能を有する半透明膜をパターニングする工程と、を含むことを特徴とするものである。
【００２５】
請求項９の発明に係る階調をもつフォトマスクの製造方法は、請求項７または請求項８に記載の階調をもつフォトマスクの製造方法において、前記反射防止機能を有する半透明膜をパターニングする工程の後に、露出した前記遮光膜を再びパターニングする工程と、を含むことを特徴とする。
【００２６】
請求項１０の発明に係る階調をもつフォトマスクの製造方法は、請求項７〜請求項９のいずれか１項に記載の階調をもつフォトマスクの製造方法において、前記遮光膜をパターニングする工程の後に、前記遮光膜のマスクパターン検査工程、および必要に応じて修正工程とを行なうことを特徴とするものである。
【発明の効果】
【００２７】
本発明の階調をもつフォトマスクは、半透明膜自体が反射防止機能を有するので、遮光膜上に低反射膜を設ける必要が無く、マスク構造が単純化される。また、遮光膜パターンのエッジ部にも半透明膜がステップカバレージ良く形成されるので、マスクパターンのエッジ部がスムーズになり、高品質の階調をもつフォトマスクを低コストで得ることが可能となる。
【００２８】
本発明の階調をもつフォトマスクを用いることにより、半導体素子や画像表示素子のフォトリソグラフィ工程数を効率的に減らすことができ、低コストの半導体素子や画像表示素子が実現できる。
【００２９】
本発明の階調をもつフォトマスクの製造方法は、専用のフォトマスクブランクを用意することなく、従来のクロム系材料のフォトマスクブランクを用いることが可能なので、既存のマスク製造工程、製造設備を用いて製造することができる。さらに、マスク製造工程中のアライメント描画工程において、半透明膜の下にある遮光膜パターンの基準マークを確実に認識でき、アライメントが容易になり、その精度が向上し、高品質の階調をもつフォトマスクを低コストで得ることが可能となる。
【発明を実施するための最良の形態】
【００３０】
以下、図面を参照して、本発明の階調をもつフォトマスクおよびその製造方法の実施形態について説明する。
【００３１】
図１は、本発明の階調をもつフォトマスクの一実施形態を示す断面模式図である。
【００３２】
図２およびそれに続く図３は、図１に示す本発明の階調をもつフォトマスクの製造工程を示す断面模式図である。図４およびそれに続く図５は、本発明の階調をもつフォトマスクの製造工程の他の実施形態を示す断面模式図である。
（階調をもつフォトマスク）
図１に示すように、本発明の階調をもつフォトマスク１００の構成は、透明基板１０１上に所望のパターンを有し、パターンを形成する膜が、実質的に露光光を透過しない遮光膜パターン１１４と、露光光を所望の透過率で透過する半透明膜パターン１１３とからなり、透明基板１０１上に、遮光膜パターン１１４と半透明膜パターン１１３とがこの順に積層されて存在する遮光領域、半透明膜パターン１１３のみが存在する半透明領域、および、遮光膜パターン１１４と記半透明膜パターン１１３のいずれも存在しない透過領域、とが混在しているものである。
【００３３】
本発明において、実質的に露光光を透過しない遮光膜パターンとは、露光波長において、１回の露光により露光光を透過して感光性レジストを感光させない遮光膜パターンを意味するものであり、通常は露光波長において、透過率０．１％以下が望ましいとされている。
【００３４】
図１は、遮光膜パターン１１４と半透明膜パターン１１３がこの順に積層されて存在する遮光領域のパターンエッチングされた半透明膜側において、遮光膜パターン１１４のエッジ部と半透明膜パターン１１３のエッジ部の位置が同一となっている構造をなすものである。
【００３５】
本発明の階調をもつフォトマスク１００において、透明基板１０１としては、通常、フォトマスクに用いられる光学研磨されたソーダライムガラス、ホウ珪酸ガラスやアルミノホウ珪酸ガラスなどの低膨張ガラス、合成石英ガラス、蛍石、フッ化カルシウムなどを用いることができ、露光光が短波長の場合には合成石英ガラスが好ましい。
【００３６】
本発明において、遮光膜パターン１１４を形成する遮光膜としては、クロム系膜、モリブデンシリサイド、タンタル、アルミニウム、珪素、酸化ケイ素、酸化窒化珪素など、通常のマスク材料として使用できる薄膜であれば、いずれを使用しても可能であるが、最も使用実績のあるクロムを主成分としたクロム系膜がマスクブランクのコスト、品質上からより好ましい。クロム系膜は、通常、クロム、酸化クロム、窒化クロム、酸化窒化クロムの中から選ばれる材料の単層膜が用いられるが、それらのクロム系材料の中でも、成膜が容易で汎用性の高いクロム膜、または膜応力の低減が容易な窒化クロム膜がより好ましい。例えば、クロムを遮光膜とした場合には、５０ｎｍ〜１５０ｎｍ程度の範囲の膜厚で用いられる。
【００３７】
本発明において、半透明膜パターン１１３を形成する半透明膜としては、前記遮光膜パターン１１４を形成する遮光膜の酸化膜、窒化膜、炭化膜などが用いられるが、半透明膜と遮光膜を同一エッチング設備、工程でパターニングし得るという利点を維持するために、半透明膜は遮光膜と同系の材料からなることが好ましい。遮光膜に前述の通り好ましい材料としてクロム系材料を用いた場合には、半透明膜は、クロムに酸素・窒素・炭素などを含む、透過率が比較的高い膜を用い、遮光膜に積層したときの反射率を低減するように膜組成と膜厚を最適化すればよい。クロム系の半透明膜のなかでも、透過率と反射防止機能の両方の特性の制御が比較的容易な酸化クロム膜、または酸化窒化クロム膜がより好ましい。例えば、酸化クロム膜を半透明膜とする場合には、５ｎｍ〜１５０ｎｍ程度の範囲の膜厚で用いられる。膜厚が５ｎｍ未満、あるいは１５０ｎｍを超えると、遮光膜に対する半透明膜としての透過率の差異を生じにくくなるからである。酸素・窒素・炭素などを含む半透明膜の場合は、その吸光度は組成により変わるので、膜厚と組成とを同時にコントロールすることで所望の透過率と反射防止機能を実現できる。
【００３８】
本発明においては、半透明膜パターン１１３を形成する半透明膜の露光光に対する透過率は、１５％〜８５％の範囲で形成するのが好ましい。半透明膜のみが存在する半透明領域において、透過率１５％未満では、本発明の階調をもつフォトマスクを用いたレジストパターン形成において、遮光領域との差を出しにくく、一方、透過率８５％を超えると、レジストパターン形成において透過領域との差を出しにくくなるからである。
【００３９】
本発明において、階調をもつフォトマスクの半透明膜の反射防止機能は、超高圧水銀灯等の発生する光のｇ線（４３６ｎｍ）、ｈ線（４０５ｎｍ）、ｉ線（３６５ｎｍ）、ＫｒＦエキシマレーザ（２４８ｎｍ）、ＡｒＦエキシマレーザ（１９３ｎｍ）のうちの少なくともいずれか１つが有する波長に対して反射防止機能を有するものであり、ｇ線、ｉ線のように２つ以上の波長に対して反射防止機能を有しているのがより好ましい。
【００４０】
通常、クロム等の金属膜で遮光膜パターンを形成したとき、露光光に対して遮光膜に反射防止機能が無い場合には、反射率は３０％以上を示し、迷光の影響を生じてしまう。
【００４１】
本発明において、遮光膜パターン１１４に半透明膜パターン１１３が積層されて存在する遮光領域の露光光に対する反射率は、３０％未満であることが好ましい。反射率が３０％を超えると、フォトマスクを用いたリソグラフィにおいて、迷光の影響が生じてフォトレジストパターンの解像性を低下させるからであり、反射率が３０％未満であれば反射防止機能として実用上支障はない。。
（階調をもつフォトマスクの製造方法）
次に、本発明の階調をもつフォトマスクの製造方法の実施形態について説明する。
（第１の実施形態）
図２は、図１に示す本発明の階調をもつフォトマスク１００の製造工程を示す断面模式図であり、図３は、図２に続く本発明の階調をもつフォトマスク１００の製造工程を示す断面模式図である。
【００４２】
本実施形態の階調をもつフォトマスクを作製するには、まず第一の膜である遮光膜１０２を透明基板１０１上に成膜したフォトマスクブランク１０３を準備する（図２（ａ））。フォトマスクブランク１０３の遮光膜１０２がクロム膜または窒化クロム膜であれば、クロム膜または窒化クロム膜はスパッタリング法で形成され、通常、フォトマスクブランクとして用いられており、容易に入手可能である。
【００４３】
次に、上記のフォトマスクブランク１０３を常法に従って１回目のマスクパターン製版を行い、第一の膜である遮光膜１０２をパターニングする。すなわち、遮光膜１０２上にレーザ露光装置などの露光装置に対応した感光性レジストなどのレジストを塗布し、塗布後に所定時間ベークし、均一な厚さの遮光膜用レジスト膜１０４を形成する（図２（ｂ））。
【００４４】
なお、マスク用の露光装置としては、ＥＢ露光装置、レーザ露光装置があり、本発明ではいずれも使用可能であるが、ＬＣＤやＰＤＰなどのディスプレイ装置の大型化、製造時の多面付化に伴い、フォトマスクも大型化し、画像表示素子用のフォトマスクには主にレーザ露光装置が使われている。
【００４５】
次に、レーザ光などのエネルギー線１０５で遮光膜上のレジスト膜１０４にパターン描画を行なう（図２（ｃ））。本実施形態においては、このパターン描画は、遮光膜領域と後工程で形成する半透明膜領域が直接に接する境界のみを形成するように描画し、遮光膜１０２の一部をパターニングするものである。遮光膜と半透明膜の同じ箇所を一括してエッチングするためのパターン描画は、２回目のマスクパターン製版時に行なう。
【００４６】
この描画時に、２層目の半透明膜のパターニング時に位置合せに使用する描画用アライメントマークを、マスクの非転写領域に複数個描画配置しておく（図示せず）。
【００４７】
続いて、使用するレジストの特性上、必要ならば露光後ベーク工程を入れて、レジスト所定の現像液で現像し、リンスして、遮光膜用レジストパターン１０６を形成する（図２（ｄ））。
【００４８】
次に、遮光膜用レジストパターン１０６より露出している遮光膜１０２をエッチングして、遮光膜パターン１０７を形成し（図２（ｅ））、残存しているレジストを剥離除去し、遮光膜パターン付き基板１０８を得る（図２（ｆ））。遮光膜パターン１０７は、遮光膜領域と半透明膜領域が直接に接する境界のみが形成されており、この段階では、半透明膜と同じ箇所をエッチングする遮光膜部分はエッチングされずに残存している。
【００４９】
遮光膜１０２のエッチングは、ウェットエツチングもしくはドライエッチング方法が適用できるが、上記のように、画像表示素子用のフォトマスクの場合には、マスクの大型化に伴い、ドライエッチングでは装置、材料コストが高くなりすぎ、しかも大面積のドライエッチングはエッチング均一性が悪くなるので、ウェットエツチングが好ましい。遮光膜１０２がクロム系膜の場合には、硝酸セリウム系ウェットエッチャントが好適である。
【００５０】
本実施形態においては、第一の膜のパターニング工程の後に、遮光膜パターン付き基板１０８の検査を行い、必要ならば欠陥修正をする工程を行なうことができる。遮光膜にクロム系膜を用いる場合には、従来のクロム系膜のフォトマスクの検査技術、修正技術が適用できる。遮光膜パターン寸法検査、パターン欠陥検査の検査工程、必要ならば修正工程を行なうことにより、次工程に欠陥を有する基板が渡るのを防ぎ、良品率が高まり、マスクコスト低減に寄与する。
【００５１】
次に、遮光膜パターン付き基板１０８の全面に、半透明膜１０９を成膜する（図２（ｇ））。
【００５２】
ここで、半透明膜１０９は、前記遮光膜１０２と同系の材料からなることが好ましい。遮光膜１０２が前述のようにクロム系材料によるものであれば、半透明膜１０９は、クロムに酸素、窒素、炭素などの１種または２種以上を含み、透過率が比較的高い膜を用い、遮光膜に積層したときの反射率を低減するように膜組成と膜厚を最適化すればよい。
【００５３】
酸素、窒素、炭素などを含む半透明膜の場合は、その吸光度は組成により変わるので、膜厚と組成とを同時にコントロールすることで所望の透過率と反射防止特性を実現できる。例えば、酸化クロム膜を半透明膜１０９とする場合には、５ｎｍ〜１５０ｎｍ程度の範囲の膜厚で用いられる。
【００５４】
半透明膜１０９の成膜は、クロム遮光膜を形成した方法と同じく、スパッタリング法などの真空成膜方法が用いられる。
【００５５】
次に、２回目のマスクパターン製版工程により、第二の膜である半透明膜１０９をパターニングし、下層の遮光膜パターン１０７との位置合せをした半透明膜パターンを形成する。すなわち、半透明膜１０９上にレーザ露光装置等の露光装置に対応した感光性レジストなどのレジストを塗布し、塗布後に所定時間ベークし、半透明膜用レジスト膜１１０を形成する（図３（ｈ））。
【００５６】
続いて、レーザ光などのエネルギー線１１１で半透明膜１０９のパターン描画を行なう。この描画時に、１層目の遮光膜のアライメントマークを検出し位置合せを行なう（図３（ｉ））。本発明においては、遮光膜パターン１０７上に設けられたアライメントマークは、レジスト膜１１０を介して容易に検出することができ、描画位置精度が向上する。
【００５７】
次に、使用するレジストの特性上、必要ならば露光後ベーク工程を入れて、レジスト所定の現像液で現像し、リンスして、半透明膜用レジストパターン１１２を形成する（図３（ｊ））。
【００５８】
次に、半透明膜用レジストパターン１１２より露出している半透明膜１０９をエッチングし、続いて露出した遮光膜パターン１０７をエッチングし、半透明膜パターン１１３と遮光膜パターン１１４を形成する（図３（ｋ））。
【００５９】
ここで、半透明膜エッチングの後に、下層の遮光膜が露出した部位は、再び遮光膜をエッチングしてパターニングする。もとより、再びエッチングする遮光膜の部位は、最初のエッチングした部位とは異なるものである。さらに、遮光膜と同系の材料からなる半透明膜を用いる場合には、半透明膜エッチングと遮光膜エッチングとを連続して同じエッチング液でエッチングすることができ、製造工程を短縮し生産効率を高めることができるので、より好ましい。
【００６０】
上記の本実施形態では、遮光膜は２回のパターンエッチングにより遮光膜パターンを形成しているが、本発明においては、１回のパターンエッチングのみで遮光膜パターンが形成されたものであってもよい。
【００６１】
次いで、残存している半透明膜用レジストパターン１１２をレジスト専用の剥離液等で剥離除去し、階調をもつフォトマスク１００を得る（図３（ｌ））。この後、マスクの検査、必要ならば修正を行なう。
【００６２】
図３（ｌ）において、遮光膜上に半透明膜が積層されパターンエッチングされた一方のエッジ部は、遮光膜と半透明膜の断面エッジ部の位置がそろって形成されており、遮光膜パターン１１４の他方のエッジ部には半透明膜がステップカバレージ良く形成されている。
（第２の実施形態）
次に第２の実施形態について説明する。第２の実施形態は、遮光膜上に低反射層が予め設けられている汎用されているフォトマスクブランクを用いた場合の製造方法である。
【００６３】
図４およびそれに続く図５は、本発明の階調をもつフォトマスクの他の製造工程を示す断面模式図である。
【００６４】
本実施形態において、本発明の階調をもつフォトマスクを作製するには、透明基板２０１上に遮光膜２０２を設け、その上に低反射膜２０３を成膜した２層構成のフォトマスクブランク２２０を準備する（図４（ａ））。例えば、フォトマスクブランク２２０の遮光膜２０２が窒化クロム膜であり、低反射膜２０３が酸化クロム膜のように、通常、フォトマスクブランクとして用いられているものを使用できる。
【００６５】
しかし、上記のフォトマスクブランク２２０の低反射膜２０３は、半透明膜としての所定の機能を具備している訳ではないので、通常用いられているフォトマスクブランクの膜構成そのままでは、本発明の階調をもつフォトマスクを得ることはできない。
【００６６】
本発明の階調をもつフォトマスクは、透明基板上に、遮光膜と半透明膜とがこの順に積層されて存在する遮光領域、半透明膜のみが存在する半透明領域、および遮光膜と半透明膜のいずれも存在しない透過領域、とが混在する形態を有するものである。
【００６７】
したがって、まず、遮光膜２０２上の低反射膜２０３をすべてエッチング除去し、遮光膜２０２を露出した基板を得る（図４（ｂ））。低反射膜２０３のエッチングは、エッチング液とエッチング時間で制御できる。
【００６８】
次に、遮光膜２０２が露出した上記の基板を、常法に従って１回目のマスクパターン製版を行い、遮光膜２０２の一部をパターニングする。すなわち、遮光膜２０２上にレーザ露光装置などの露光装置に対応した感光性レジストなどのレジストを塗布し、塗布後に所定時間ベークし、均一な厚さの遮光膜用レジスト膜２０４を形成する（図４（ｃ））。
【００６９】
次に、レーザ光等のエネルギー線２０５で遮光膜用レジスト膜２０４のパターン描画を行なう（図４（ｄ））。本実施形態においては、パターン描画は、遮光膜領域と後工程で形成する半透明膜領域が直接に接する境界のみを形成するように描画し、遮光膜２０２の一部をパターニングするものである。遮光膜と半透明膜の同じ箇所を一括してエッチングするためのパターン描画は、２回目のマスクパターン製版時に行なう。
【００７０】
また、上記の描画時に、２層目の半透明膜のパターニング時に位置合せに使用する描画用アライメントマークをマスクの非転写領域に複数個描画配置しておく（図示せず）。
【００７１】
続いて、使用するレジストの特性上、必要ならば露光後ベーク工程を入れて、レジスト所定の現像液で現像し、リンスして、遮光膜用レジストパターン２０６を形成する（図４（ｅ））。
【００７２】
次に、遮光膜用レジストパターン２０６より露出している遮光膜２０２をエッチングして、遮光膜パターン２０７を形成し（図４（ｆ））、残存しているレジストを剥離除去し、遮光膜パターン付き基板２０８を得る（図４（ｇ））。遮光膜パターン２０７は、遮光膜領域と半透明膜領域が直接に接する境界のみが形成されており、この段階では、半透明膜と同じ箇所をエッチングする遮光膜部分はエッチングされずに残存している。
【００７３】
第１の実施形態で述べたように、遮光膜２０２のエッチングは、ウェットエツチングもしくはドライエッチング方法が適用できるが、ウェットエツチングが好ましい。遮光膜２０２がクロム系膜の場合には、硝酸セリウム系ウェットエッチャントが好適である。
【００７４】
本実施形態においては、第一の膜のパターニング工程の後に、遮光膜パターン付き基板２０８の検査を行い、必要ならば欠陥修正をする工程を行なうことができる。遮光膜２０２にクロム膜を用いる場合には、従来のクロム膜のフォトマスクの検査技術、修正技術が適用できる。この検査工程、必要ならば修正工程を行なうことにより、次工程に欠陥を有する基板が渡るのを防ぐことができる。
【００７５】
次に、遮光膜パターン付き基板２０８の全面に、半透明膜２０９を成膜する（図５（ｈ））。第２の実施形態においても、半透明膜の材料、成膜方法、特性は、第１の実施形態と同じである。
【００７６】
次に、２回目のマスクパターン製版工程により、第二の膜である半透明膜２０９および第一の膜をパターニングし、下層の遮光膜パターンと位置合せをした半透明膜パターンを形成する。すなわち、半透明膜２０９上にレーザ露光装置等の露光装置に対応した感光性レジストなどのレジストを塗布し、塗布後に所定時間ベークし、半透明膜用レジスト膜２１０を形成する（図５（ｉ））。
【００７７】
続いて、レーザ光などのエネルギー線２１１で半透明膜用レジスト膜２１０のパターン描画を行なう。この描画時に、１層目の遮光膜のアライメントマークを検出し位置合せを行なう（図５（ｊ））。
【００７８】
次に、使用するレジストの特性上、必要ならば露光後ベーク工程を入れて、レジスト所定の現像液で現像し、リンスして、半透明膜用レジストパターン２１２を形成する（図５（ｋ））。
【００７９】
次に、半透明膜用レジストパターン２１２より露出している半透明膜２０９をエッチングし、続いて、下層の遮光膜パターン２０７が露出している場合には、その箇所をさらに連続してエッチングすることにより、半透明膜パターン２１３および遮光膜パターン２１４を形成する（図５（ｌ））。本実施形態においては、遮光膜と半透明膜とに同系の材料を用いることにより、遮光膜と半透明膜のパターニングを同一技術にて一括して行なうことができるので、より好ましい。
【００８０】
本実施形態では、遮光膜は２回のパターンエッチングにより遮光膜パターンを形成しているが、本発明においては、１回のパターンエッチングのみで遮光膜パターンが形成されたものであってもよい。
【００８１】
次いで、残存している半透明膜用レジストパターン２１２を剥離除去し、階調をもつフォトマスク２００を得る（図５（ｍ））。この後、マスクの検査、必要ならば修正を行なう。
【００８２】
図５（ｍ）において、遮光膜パターン２１４と半透明膜パターン２１３が積層されて存在する遮光領域のパターンエッチングされた積層側において、遮光膜パターン２１４と半透明膜パターン２１３は同一技術にて一括してエッチングされているので、遮光膜パターン２１４のエッジ部と半透明膜パターン２１３のエッジ部の位置がほぼ同一となっている構造をなすものである。
【００８３】
なお、本発明において、半透明膜の透過率と反射率の制御に関しては、上記したように、半透明膜の透過率を１５〜８５％、遮光膜に半透明膜が積層された遮光領域の反射率を３０％未満に制御する必要がある。このような条件を満たす半透明膜と遮光膜は、各膜質の調整及びその厚さの選択により実現される。半透明膜の一例としては、上記のように、酸化クロムが、遮光膜の一例としては、金属クロム膜がある。膜質の調整は、半透明膜の場合は、スパッタ条件を変えて酸化クロムの酸化度合い等を調整する。遮光膜の場合は、若干の添加物をする。例えば窒素を用いることがよく知られている。あるいは、その密度を変える。通常、スパッタ条件を変えて結晶性（粒径）を変えたり、膜中にボイド（気泡）を混ぜ込んだりして、見かけ上のｎ（屈折率）、ｋ（消衰係数（Extinction Coefficient））を調整する。
【００８４】
図６、図７はそれぞれ、遮光膜を金属クロム膜（ｎ＝２．４、ｋ＝３．１）とし、膜厚は７０ｎｍ、半透明膜を酸化クロム膜（ｎ＝２．８、ｋ＝０．３）とし、膜厚を０〜１００ｎｍで変化させたときのｇ線（４３６ｎｍ）に対する透過率（半透明膜）と反射率（遮光膜＋半透明膜）の関係を示す。図６から、透過率が４０％の半透明領域を得たい場合、半透明膜では膜厚が５０ｎｍとなるが、その際の遮光部の反射率は、図７から、約２１％であり、比較的良好な低反射となる。一方、透過率８０％を望むとき、半透明膜の膜厚は約５ｎｍとなり、遮光部反射率は３４％と、あまり良好な低反射条件にはならない。この場合は、遮光膜と半透明膜の膜質を変えて、ｎとｋを変える必要がある。
【００８５】
上記の説明では、クロム系膜を材料として使用したが、このほかに、モリブデンシリサイド、タンタル、アルミニウム、珪素、酸化ケイ素、酸化窒化珪素など、通常のマスク材料として使用できる薄膜であれば、いずれを使用しても可能である。
【００８６】
また、上記の本発明の階調フォトマスクについては２階調のマスクについて説明してきたが、製版・成膜・再製版を繰り返すことにより、２階調以上の多階調のフォトマスクも実現可能である。
〔実施例〕
（実施例１）
光学研磨された３３０×４５０ｍｍの合成石英基板上にクロムよりなる遮光膜が約１００ｎｍ成膜されている常用のフォトマスクブランク上に、市販のフォトレジスト（東京応化工業社製ｉｐ−３５００）を約３８０ｎｍ塗布し、１２０度に加熱されたホットプレートで１５分ベークした後、フォトマスク用レーザ描画装置マイクロニック社製ＬＲＳ１１０００−ＴＦＴ３で、所望の遮光膜パターンを描画した。ここで描画したパターンは、最終的に完全に遮光するためのパターンである。
【００８７】
次に、専用のデベロッパー（東京応化工業社製ＮＭＤ３）で現像し、遮光膜用レジストパターンを得た。
【００８８】
次にレジストパターンをエッチング用マスクとし、クロム膜をエッチングし、さらに残ったレジストパターンを剥膜することで、所望の遮光膜パターンを得た。なお、クロム膜のエッチングには、市販の硝酸セリウム系ウェットエッチャント（ザ・インクテック社製ＭＲ−ＥＳ）を用いた。クロム膜のエッチング時間は、約６０秒であった。
【００８９】
次いで、こうして得られた遮光膜パターン付き基板について、遮光膜パターン寸法検査、パターン欠陥検査、必要に応じてパターン修正を行ない、よく洗浄した後、半透明膜である酸化クロム膜をスパッタ法にて成膜した。酸化クロム膜の膜厚はおよそ３０ｎｍとし、透過率は約４０％（波長ｇ線：４３６ｎｍ）とした。この半透明膜は反射防止機能を有し、遮光膜と半透明膜よりなる領域は、ｇ線において３０％未満の反射率を示した。
【００９０】
次に、この上に市販のフォトレジスト（東京応化製ｉｐ−３５００）を再度、約３８０ｎｍ塗布し、１２０℃に加熱されたホットプレート上で１５分ベークした。
【００９１】
続いて半透明膜パターンとなる像を再度レーザ描画装置マイクロニック社製ＬＲＳ１１０００−ＴＦＴ３で描画し、専用デベロッパー（東京応化社製ＮＭＤ３）で現像し、半透明膜用レジストパターンを得た。なお、描画装置ＬＲＳ１１０００は、アライメント描画機能を有しており、形成済みの遮光膜パターンに位置を合わせて、半透明膜パターンを形成した。
【００９２】
次に、レジストパターンをマスクとして、市販の硝酸セリウム系ウェットエッチャント（ザ・インクテック社製ＭＲ−ＥＳ）で半透明膜をエッチングし、続いて露出した遮光膜をエッチングし、半透明膜パターンと最終的にエッチングされた遮光膜パターンを得た。      
【００９３】
最後に残ったレジストを剥膜し、パターン寸法検査、欠陥検査などの検査工程を経て、必要に応じて、パターン修正を行い、所望の階調をもつフォトマスクを得た。
（実施例２）
光学研磨された３３０×４５０ｍｍの合成石英基板上に、遮光膜として窒化クロム膜が形成され、その上に低反射膜として酸化クロム膜が設けられた２層構成の市販のフォトマスクブランクを準備した。窒化クロム膜の膜厚は７０ｎｍ、酸化クロム膜の膜厚はおよそ２０ｎｍであった。
【００９４】
次に、市販の硝酸セリウム系ウェットエッチャント（ザ・インクテック社製ＭＲ−ＥＳ）で、上記のブランクの低反射膜である酸化クロム膜をすべてエッチング除去し、遮光膜を露出した基板を得た。
【００９５】
次に、上記の露出した遮光膜上に、市販のフォトレジスト（東京応化工業社製ｉｐ−３５００）を約３８０ｎｍ塗布し、１２０度に加熱されたホットプレートで１５分ベークした後、フォトマスク用レーザ描画装置マイクロニック社製ＬＲＳ１１０００−ＴＦＴ３で、所望の遮光膜パターンを描画した。
【００９６】
次に、専用のデベロッパー（東京応化工業社製ＮＭＤ３）で現像し、遮光膜用レジストパターンを得た。
【００９７】
次に、遮光膜用レジストパターンをエッチング用マスクとし、市販の硝酸セリウム系ウェットエッチャント（ザ・インクテック社製ＭＲ−ＥＳ）で遮光膜をエッチングして、遮光膜パターンを形成し、残存しているレジストを剥離除去し、遮光膜パターン付き基板を得た。
【００９８】
次いで、上記の遮光膜パターン付き基板のパターン寸法検査、パターン欠陥検査、必要に応じてパターン修正を行ない、よく洗浄した後、半透明膜である酸化窒化クロム膜をスパッタ法にて成膜した。酸化窒化クロム膜の膜厚は２０ｎｍとし、透過率は約３０％（波長ｉ線：３６５ｎｍ）とした。この半透明膜は反射防止機能を有し、遮光膜と半透明膜よりなる領域は、ｉ線において３０％未満の反射率を示した。
【００９９】
次に、市販のフォトレジスト（東京応化工業社製ｉｐ−３５００）を再度、約３８０ｎｍ塗布し、１２０度に加熱されたホットプレートで１５分ベークした後、フォトマスク用レーザ描画装置マイクロニック社製ＬＲＳ１１０００−ＴＦＴ３で、所望の半透明膜パターンを描画した。
【０１００】
次に、専用のデベロッパー（東京応化工業社製ＮＭＤ３）で現像し、半透明膜用レジストパターンを形成した。
【０１０１】
次にレジストパターンをエッチング用マスクとし、市販の硝酸セリウム系ウェットエッチャント（ザ・インクテック社製ＭＲ−ＥＳ）を用いて酸化窒化クロム膜をエッチングし、続いて露出した遮光膜をエッチングし、さらに残ったレジスト像を剥膜することで、所望の半透明膜パターンと遮光膜パターンを得た。
【０１０２】
次に、パターン寸法検査、欠陥検査などの検査工程を経て、必要に応じて、パターン修正を行い所望の階調をもつフォトマスクを得た。
【図面の簡単な説明】
【０１０３】
【図１】本発明の階調をもつフォトマスクの一実施形態を示す断面模式図である。
【図２】図１に示す本発明の階調をもつフォトマスクの製造工程を示す断面模式図である。
【図３】図２に続く本発明の階調をもつフォトマスクの製造工程を示す断面模式図である。
【図４】本発明の階調をもつフォトマスクの他の製造工程を示す断面模式図である。
【図５】図４に続く本発明の階調をもつフォトマスクの他の製造工程を示す断面模式図である。
【図６】遮光膜の１例における透過率を示す図である。
【図７】遮光膜と半透明膜の組み合わせの１例における反射率を示す図である。
【図８】汎用のフォトマスクブランクを用いた場合の問題点を説明する工程断面図である。
【符号の説明】
【０１０４】
１００、２００…階調をもつフォトマスク
１０１、２０１…透明基板
１０２、２０２…遮光膜
１０３、２２０…フォトマスクブランク
１０４、２０４…遮光膜用レジスト膜
１０５、１１１、２０５、２１１…エネルギー線
１０６、２０６…遮光膜用レジストパターン
１０７、２０７…遮光膜パターン
１０８、２０８…遮光膜パターン付き基板
１０９、２０９…半透明膜
１１０、２１０…半透明膜用レジスト膜
１１２、２１２…半透明膜用レジストパターン
１１３、２１３…半透明膜パターン
１１４、２１４…遮光膜パターン
６００…フォトマスクブランク
６０１…透明基板
６０２…遮光膜
６０３…低反射膜
６０４…遮光膜パターン
６０５…遮光膜パターンのエッジ部
６０６…低反射膜パターン
６０７…半透明膜
【図１】
0005196098.tif 000002
【図２】
0005196098.tif 000003
【図３】
0005196098.tif 000004
【図４】
0005196098.tif 000005
【図５】
0005196098.tif 000006
【図６】
0005196098.tif 000007
【図７】
0005196098.tif 000008
【図８】
0005196098.tif 000009